Способ изготовления долговечного инструмента для сварки трением с перемешиванием алюминиевых сплавов

Способ изготовления инструмента для сварки трением с перемешиванием алюминиевых сплавов, включающий обработку исходной заготовки из инструментальной штамповой стали, имеющей твердость не более 25 HRC, на токарном станке до требуемого размера инструмента с припуском от 0,2 до 0,5 мм, термическую обработку путем закалки с последующим отпуском при температуре не ниже 500°С с обеспечением твердости полученной заготовки не менее 54 HRC и финишную обработку заготовки до требуемого размера инструмента путем точения со снятием припуска.